"基材にジメチルアミンエピクロロヒドリンポリマー及び/又はジメチルアミンエチレンジアミンエピクロロヒドリンポリマーを結合したアニオン交換体。基材が、無機材料、多糖類及び合成高分子からなる群よりえらばれることを特徴とする請求項1に記載のアニオン交換体。基材の形状が、球状粒子、非球状粒子、膜、又はモノリス連続体であることを特徴とする請求項1乃至請求項2に記載のアニオン交換体。エポキシ基及び/又はハロゲン基を有する基材にジメチルアミンエピクロロヒドリンポリマー及び/又はジメチルアミンエチレンジアミンエピクロロヒドリンポリマーを結合することにより得られることを特徴とするアニオン交換体の製造方法。基材にジメチルアミンエピクロロヒドリンポリマー及び/又はジメチルアミンエチレンジアミンエピクロロヒドリンポリマーを結合したアニオン交換体を充填してなる液体クロマトグラフィー用カラム。タンパク質の吸着量が大きなイオン交換体を製造する方法として、前記のようなグラフト重合法をはじめとして、アニオン交換基を有するポリマー鎖を粒子表面に導入する方法が知られているが、これら従来の方法で製造したアニオン交換体は、その表面に直鎖状のポリマー鎖を有しているために、カラム充填して液体クロマトグラフィーで用いた場合には操作圧力が高くなり、高流速での使用が困難となるという課題がある。そこで本発明の目的は、上記のような従来のアニオン交換体に見られる課題を解決した、タンパク質等の生体高分子の吸着量が大きく、且つ、カラムに充填して用いた場合にも操作圧力の上昇がおこらず、高流速での使用が可能なアニオン交換体を提供することにある。本発明者らは、前記目的を達成すべく鋭意検討を行った結果、本発明を完成するに至った。すなわち本発明は、基材にジメチルアミンエピクロロヒドリンポリマー及び/又はジメチルアミンエチレンジアミンエピクロロヒドリンポリマーを結合したアニオン交換体である。また本発明は、エポキシ基及び/又はハロゲン基を有する基材にジメチルアミンエピクロロヒドリンポリマー及び/又はジメチルアミンエチレンジアミンエピクロロヒドリンポリマーを結合することにより得られることを特徴とするアニオン交換体の製造方法である。そして本発明は、基材にジメチルアミンエピクロロヒドリンポリマー及び/又はジメチルアミンエチレンジアミンエピクロロヒドリンポリマーを結合したアニオン交換体を充填してなる液体クロマトグラフィー用カラムである。以下、本発明を詳細に説明する。本発明のアニオン交換体を構成する基材としては、有機系のものやや無機系のものを用いることができ、多孔質でも非多孔質でも良い。また、基材の形状としては球状粒子、非球状粒子、膜、モノリス連続体等を例示できる。基材の形状を粒子状とする場合、その大きさは、アニオン交換体の使用条件によって適宜決定することが好ましい。例えば、液体クロマトグラフィー用の充填剤として用いる場合は、平均粒子径が通常5~15μm、少量分取を目的とする場合には15~50μm、工業プロセスで使用する目的では50~300μm程度とすることが例示できる。有機系基材としては、例えば単官能ビニルモノマーと多官能ビニルモノマーを共重合したものや、架橋多糖類微粒子を挙げることができる。単官能ビニルモノマーとしては2-ヒドロキシエチルメタアクリレート、2,3-ジヒドロキシプロピルメタアクリレート等のメタアクリル酸ヒドロキシアルキルエステル、グリシジルメタアクリレート等のメタアクリル酸グリシジルエステル、3-クロロ-2-ヒドロキシメタアクリレート、3-ブロモプロピルメタアクリレート等のメタアクリル酸ハロゲン化アルキルエステル、アクリル酸、メタクリル酸、メタアクリル酸メチル、メタアクリル酸エチル等のメタアクリル酸エステル、クロロメチルスチレン、ビニルベンジルアルコール、ビニルベンジルグリシジルエーテル、ヒドロキシスチレンなどのスチレン誘導体、酢酸ビニル等を具体的に例示できる。また、多官能ビニルモノマーとしてはエチレングリコールジメタアクリル酸エステル、グリセロールジメタアクリル酸エステル等のポリオールメタアクリル酸エステル、ジビニルベンゼン、トリアリルイソシアヌレート等を具体的に例示できるが、これらに限定されない。また、架橋多糖微粒子の多糖としては、セルロース、アガロース、デキストラン、マンノース等を例示でき、無機系基材としては、シリカ、ゼオライト、チタニア、アルミナ等を例示できるが、これらに限定されない。本発明で使用するジメチルアミンエピクロロヒドリンポリマーとしては、市販の製品を使用することができ、例えばカチオマスターPD-30商品名、四日市合成製、カチオマスターPDT-2商品名、四日市合成製を例示することができるが、これらに限定されない。また本発明で使用するジメチルアミンエチレンジアミンエピクロロヒドリンポリマーとしては、市販の製品を使用することができ、例えば、カチオマスターPE-30商品名、四日市合成製、カチオマスターPE-10商品名、四日市合成製およびポリジメチルアミン-co-エピクロロヒドリン-co-エチレンジアミン溶液アルドリッチ製を例示することができるが、これらに限定されない。基材に結合するジメチルアミンエピクロロヒドリンポリマー及びジメチルアミンエチレンジアミンエピクロロヒドリンポリマーは、それらポリマー中の水酸基及び/又はアミノ基を利用して基材に結合させる。例えば水酸基を持つ基材であればエピクロロヒドリンや多官能エポキシ化合物等でエポキシ基を導入したり、ハロゲン基を導入することにより、上記ポリマーと結合することができるが、これらに限定されない。多官能エポキシ化合物の具体例としては、ポリグリセロールポリグリシジルエーテル、ポリエチレングリコールジグリシジルエーテル、1,4-ブタンジオールジグリシジルエーテル、1,6-ヘキサンジオールジグリシジルエーテル等を例示できるが、これらに限定されない。エピクロロヒドリンを水酸基を持つ基材と反応させ、エポキシ基を生成させるための反応剤としては、アルカリ金属水酸化物を例示できる。具体的には、例えば水酸化ナトリウム、水酸化カリウム等を例示できる。また、多官能エポキシ化合物を水酸基を持つ基材と反応させる触媒としてはアルカリ金属水酸化物を例示できる。具体的には、例えば水酸化ナトリウム、水酸化カリウム等を例示できるが、これらに限定されない。本発明のアニオン交換体は、エポキシ基またはハロゲン基を導入した基材を水溶液中に分散させておき、ここにジメチルアミンエピクロロヒドリンポリマー及び/又はジメチルアミンエチレンジアミンエピクロロヒドリンポリマー溶液を添加し、触媒としてアルカリ金属水酸化物を添加することで調製することができる。なお、ジメチルアミンエピクロロヒドリンポリマー及び/又はジメチルアミンエチレンジアミンエピクロロヒドリンポリマーを結合させた基材を未反応のポリマーや触媒から分離するために、例えば塩酸水溶液や純水で洗浄することが好ましい。本発明によれば、このアニオン交換体をカラムに充填して溶離液のNaCl濃度リニアーグラジエントでタンパク質を溶出させると、従来の四級アンモニウム基や三級アンモニウム基を導入したイオン交換体に比べて、タンパク質等の吸着量が大きく、且つ、タンパク質の溶出領域が広がり、不純物を容易に分離することができる。以下に、本発明のアニオン交換体の製造方法等について、その一形態を説明する。本発明のアニオン交換体の製造においては、エポキシ基を導入した担体を純水とジメチルアミンエピクロロヒドリンポリマー及び/又はジメチルアミンエチレンジアミンエピクロロヒドリンポリマーに分散させる。触媒としてアルカリ金属水酸化物を添加して、30~100°Cに加熱する。ジメチルアミンエピクロロヒドリンポリマー及び/又はジメチルアミンエチレンジアミンエピクロロヒドリンポリマーを結合させた担体は未反応のポリマーや触媒を除くために塩酸水溶液や純水で洗浄する。以下、実施例に基づいて本発明のアニオン交換体をより詳細に説明するが、本発明はこれらの実施例に限定されるものではない。BSAの吸着量の測定法参考例1本発明の実施例及び比較例のアルブミン、ウシ血清由来和光純薬工業製、一級、以降BSAと略記する。吸着量を測定するための操作について説明する。11G4グラスフィルターに5mL程度のアニオン交換体を測りとり、50mMTris-HCl緩衝液,pH8.5で分散、ろ過を3回繰り返す。次に上部にシリコンチューブを取り付けた1mLファンネル管に50mMTris-HCl緩衝液,pH8.5でスラリー状態のアニオン交換体を吸引しながらシリコンチューブに充填する。ファンネル管からシリコンチューブを取り外し、ファンネル管上部のアニオン交換体をミクロスパーティルですり切り、アニオン交換体1mLの重量を求める。量り取ったアニオン交換体を15mLの50mMTris-HCl緩衝液,pH8.5で200mL共栓付三角フラスコに流し入れる。BSAを25mg/mLの濃度で50mMTris-HCl緩衝液,pH8.5に溶解した溶液7.5mLを加え、25°C水浴中で3時間振盪する。また、ファンネル管上部のシリコンチューブ内に残ったアニオン交換体からアニオン交換体中の含液率を加熱乾燥式水分計で求め、秤量したアニオン交換体1mL中の水溶液量を求める。3時間振盪吸着した液の上清を50mMTris-HCl緩衝液,pH8.5で10mLメスフラスコに希釈して赤外分光光度計で280nmの吸光度を求める。また、25mg/mLの濃度で50mMTris-HCl緩衝液,pH8.5に溶解したBSA溶液1.5mLを25mLメスフラスコに50mMTris-HCl緩衝液,pH8.5で希釈し、1.5mg/mLとして280nmの吸光度からBSAの吸光度係数を求める。BSA吸着測定時の液量、吸着後上清の希釈率、280nmの吸光度及び吸光度係数から上清中のBSA量を定量し、添加したBSA量から差し引いて吸着量を求める。実施例1パドル型4枚羽根6cm長と温度計測用熱電対を備えた0.3Lセパラブルフラスコにビニルポリマーを基材としたTOYOPEARLHW-65M40-90μm東ソー製を水サクションドライ状態で60.0g秤量し、純水32.0g、エピクロロヒドリン34.3gを添加した。45°Cに加熱しながら攪拌し、48NaOH29.2gをチューブポンプを用いて2時間で滴下し、滴下終了後45°Cで、さらに2時間保持した。グラスフィルターを用いて純水で洗浄後、サクションドライゲル20.0gを100mLセパラブルフラスコに秤量し、ジメチルアミンエピクロロヒドリンポリマー四日市合成製製品名PD-3020.0gを添加して、40°Cで攪拌した。15分後、48NaOH3.2gを添加し、16時間攪拌した。グラスフィルターを用いて純水で未反応ジメチルアミンエピクロロヒドリン系ポリマーとNaOHを除去し、次いで0.5MNaOHで洗浄し、さらにろ液のpHが中性になるまで純水で洗浄した。このアニオン交換体のイオン交換容量は0.07meq/mLであった。参考例1に示した方法で測定したBSAの吸着量は136mgmLであった。以上のようにして得られたアニオン交換体を6mmI.D.×3.5cmLカラムに充填し、クロマトグラフィーシステム製品名、AKTAprimeGEhealthcare社製を使用して、測定波長280nm、サンプル10mg/mLBSA和光純薬製、サンプル注入量100マイクロリットル、流速=1mL/分、溶離液A=20mMTris-HCl,pH=7.5、溶離液B=20mMTris-HCl,1.0MNaCl,pH=7.5,グラジエント=60分かけて溶離液A100から溶離液B100へのリニアーグラジエントでBSAを溶出させた。図1にBSAの溶出クロマトグラムを示す。BSA中の不純物凝集体が分離されている。実施例2実施例1で用いたジメチルアミンエピクロロヒドリンポリマーをジメチルアミンエチレンジアミンエピクロロヒドリンポリマー四日市合成株製製品名PE-30に代えた以外は実施例1と同様の方法で行った。このアニオン交換体のイオン交換容量は0.12meq/mLであった。参考例1に示した方法で測定したBSAの吸着量は146mgmLであった。以上のようにして得られたアニオン交換体を実施例1と同様に6mmI.D.×3.5cmLカラムに充填し、タンパク質をNaClの濃度リニアーグラジエントで溶出させた。図2にBSAの溶出クロマトグラムを示す。BSA中の不純物凝集体が分離されている。比較例1第四級アンモニウム基を導入したイオン交換体TOYOPEARLQAE-550C50-150μm東ソー製を実施例1と同様のカラムに充填し、BSAの溶出を行った。図3に溶出クロマトグラムを示す。BSA中の不純物凝集体が分離できていない。参考例1に示した方法で測定したBSAの吸着量は72mgmLであった。比較例2第四級アンモニウム基を導入したイオン交換体TOYOPEARLSuperQ-650M40-90μm東ソー製を実施例1と同様のカラムに充填し、BSAの溶出を行った。SuperQ-650Mは保持力が弱かったためグラジエント時間を120分にて実施した。図4に溶出クロマトグラムを示す。BSA中の不純物凝集体が分離できていない。参考例1に示した方法で測定したBSAの吸着量は155mgmLであった。"